FR 2834992 A1 20030725 FR 0200704 A 20020121 La présente invention concerne de nouveaux polymères associatifs cationiques amphiphiles, hydrosolubles ou hydrodispersibles, ainsi que leur utilisation dans des compositions pour application topique, notamment à usage cosmétique ou thérapeutique. Le terme "hydrosoluble" ou "soluble dans l'eau" concernant les polymères de la présente invention signifie que ces polymères ont une solubilité dans l'eau à température ambiante (25 C) au moins égale à 1% en poids, c'est-à-dire que jusqu'à cette concentration, aucun précipité ne peut être détecté à l'oeil nu et la solution est parfaitement limpide et homogène. On entend par polymères "hydrodispersibles" ou "dispersibles dans l'eau" des polymères qui, lorsqu'on les met en suspension dans l'eau, forment spontanément des globules ayant une taille moyenne, mesurée par diffusion de la lumière sur un appareil de type Coulter, comprise entre 5 nm et 600 nm, et en particulier entre 5 nm et 500 nm. L'épaississement et/ou la gélification des milieux aqueux par des polymères est depuis longtemps un important sujet de recherche, notamment dans le domaine de la cosmétique et de la pharmacie. L'obtention d'un effet d'épaississement intéressant par un polymère hydrosoluble suppose généralement une masse molaire élevée et un volume hydrodynamique important. La gélification d'un milieu aqueux est alors considérée comme le résultat d'un réseau polymère tridimensionnel obtenu par une réticulation de polymères linéaires ou par copolymérisation de monomères bifonctionnels et polyfonctionnels. L'utilisation de tels polymères de masse molaire très élevée pose cependant un certain nombre de problèmes tels que la texture peu agréable et la difficulté d'étalement des gels obtenus. Une approche intéressante a consisté à utiliser comme épaississant des polymères capables de s'associer réversiblement entre eux ou avec d'autres molécules ou particules. Cette association physique donne lieu à des systèmes macromoléculaires thixotropes ou rhéofluidifiables, c'est-à-dire des systèmes dont la viscosité dépend des forces de cisaillement auxquelles ils sont soumis. De tels polymères capables de s'associer réversiblement entre eux ou avec d'autres molécules sont appelés polymères associatifs. Les forces d'interactions mises en jeu peuvent être de nature très différente, par exemple de nature électrostatique, de type liaison hydrogène ou des interactions hydro- phobes. Un cas particulier de polymères associatifs sont des polymères amphiphiles, c'est-à-dire des polymères comportant une ou plusieurs parties hydrophiles qui les rendent solubles dans l'eau et une ou plusieurs zones hydrophobes par les- quelles les polymères interagissent et se rassemblent entre eux ou avec d'autres molécules. On a déjà préconisé en cosmétique l'utilisation de polymères associatifs et en particulier de polyuréthannes associatifs. Cependant, les propriétés rhéologiques et cosmétiques de ces polymères ne sont pas optimales. On a découvert une nouvelle famille de polymères amphiphiles associatifs cationiques, hydrosolubles ou hydrodispersibles, dont les qualités épaississantes sont encore améliorées par rapport à l'art antérieur et qui possèdent de bonnes propriétés cosmétiques. Ses excellentes propriétés épaississantes permettent une utilisation du polymère en quantité réduite. Cet avantage permet une amélioration de la texture de la composition le contenant. Le gel obtenu en utilisant les polymères de l'invention est agréable au toucher et s'étale facilement. Un objet de la présente invention est un polymère de formule générale (I) suivante : R-X- [L-(Y)m]r-L'-X'-R' (I) dans laquelle : - R et R', identiques ou différents, représentent un groupement hydrophobe ou un atome d'hydrogène, - X et X', identiques ou différents, représentent un groupement comportant une fonction amine tertiaire ou quaternaire, portant ou non un groupement hydrophobe, - L et L', identiques ou différents, représentent un groupement dérivé d'un diisocyanate , - Y représente un groupement hydrophile ; - r est un nombre entier compris entre 1 et 100, de préférence entre 1 et 50 et en particulier entre 1 et 25, - m est un nombre compris entre 1 et 1000, le polymère contenant au moins une fonction amine protonée ou quaternisée et au moins un groupement hydrophobe, étant entendu que le taux de motif amine quaternisée est d'au moins 85%. Un autre objet de l'invention est un procédé de préparation des polymères cidessus, dans lequel on fait réagir un 'dérivé à amine quaternisée' avec un 'prépolymère diisocyanate'. Un autre objet de l'invention est l'utilisation d'au moins un polymère tel que défini ci-dessus, comme agent épaississant. Un autre objet de l'invention est une composition comprenant le polymère tel que défini ci-dessus. Le terme "polymère" choisi pour désigner les nouveaux polymères associatifs de la présente invention englobe les polyuréthannes proprement dits, les polyurées et les polythiourées ainsi que des copolymères de ceux-ci. La famille de polymères associatifs amphiphiles cationiques, hydrosolubles ou hydrodispersibles, conformes à l'invention peut être représentée par la formule générale (I) suivante : R-X- [L-(Y)m]r-L'-X'-R' (I) dans laquelle : - R et R', identiques ou différents, représentent un groupement hydrophobe ou un atome d'hydrogène, - X et X', identiques ou différents, représentent un groupement comportant une fonction amine tertiaire ou quaternaire, portant ou non un groupement hydrophobe, - L et L', identiques ou différents, représentent un groupement dérivé d'un diisocyanate , - Y représente un groupement hydrophile ; - r est un nombre entier compris entre 1 et 100, de préférence entre 1 et 50 et en particulier entre 1 et 25, - m est un nombre compris entre 1 et 1000, le polymère contenant au moins une fonction amine protonée ou quaternisée et au moins un groupement hydrophobe, étant entendu que le taux de motif amine quaternisée est d'au moins 85%. Une famille préférée de polymères associatifs cationiques selon la présente invention est celle pour laquelle le taux de motif amine quaternisée est compris entre 87 et 100%, et préférentiellement compris entre 88 et 99%. Les fonctions amine quaternisée des polymères résultent de la quaternisation d'une amine tertiaire, par des agents d'alkylation à groupe hydrophobe, c'est-àdire des composés de type RQ ou R'Q, dans lequel R et R' sont tels que définis plus haut et Q désigne un groupe partant tel qu'un halogénure ou un sulfate. Les fonctions amines neutralisées des polymères résultent de la neutralisation de l'amine tertiaire ; elles peuvent également résulter de l'hydrolyse de fonctions isocyanate en excès, en bout de chaîne, suivie de l'alkylation des fonctions amine primaire formées, par des agents d'alkylation à groupe hydrophobe, c'est-à-dire des composés de type RQ ou R'Q, dans lequel R et R' sont tels que définis plus haut et Q désigne un groupe partant tel qu'un halogénure ou un sulfate. Une famille préférée de polymères selon la présente invention est celle correspondant à la formule (I) ci-dessus dans laquelle : - R et R' représentent tous les deux indépendamment un groupement hydrophobe, et - X et X' représentent tous les deux indépendamment un groupement comportant une amine quaternaire. Le groupe hydrophobe du polymère selon l'invention résulte de la réaction de quaternisation; il est introduit par l'agent quaternisant. La masse moléculaire moyenne en nombre des polymères associatifs amphiphiles cationiques de l'invention est comprise de préférence entre 10 000 et 60 000, en particulier entre 15 000 et 55 000 et idéalement entre 20 000 et 50 000. Par groupement hydrophobe, on entend un radical ou polymère à chaîne hydrocarbonée, saturée ou non, linéaire ou ramifiée, pouvant contenir un ou plusieurs hétéroatomes tels que P, 0, N, S, ou un radical à chaîne perfluorée ou siliconée. Lorsqu'il désigne un radical hydrocarboné, le groupement hydrophobe comporte au moins 10 atomes de carbone, de préférence de 10 à 30 atomes de carbone, en particulier de 12 à 30 atomes de carbone et plus préférentiellement de 18 à 30 atomes de carbone. De préférence, ce groupement hydrophobe est un groupement alkyle, linéaire ou ramifié, en C12-C30 tel qu'un groupement décyle, dodécyle, myristyle, palmityle ou stéaryle. Préférentiellement, le groupement hydrophobe hydrocarboné provient d'un composé monofonctionnel. A titre d'exemple, le groupement hydrophobe peut être apporté par un agent d'alkylation tel qu'un halogénure ou sulfate d'ammonium comportant un H labile, par exemple une fonction alcool, et une chaîne alkyle en C10-30. Le groupement hydrophobe peut également être un polymère hydrocarboné tel que par exemple le polybutadiène. Les groupements X et/ou X' peuvent représenter l'une des formules suivantes : dans lesquelles : R2 représente un radical alkylène ayant de 1 à 20 atomes de carbone, linéaire ou ramifié, comportant ou non un cycle saturé ou insaturé, ou un radical arylène, un ou plusieurs des atomes de carbone pouvant être remplacé par un hétéroatome choisi parmi N, S, 0, P ; Ri, R3 et R4, identiques ou différents, désignent un radical alkyle ou alcényle en C1-C30, linéaire ou ramifié, un radical aryle, l'un au moins des atomes de carbone pouvant être remplacé par un hétéroatome choisi parmi N, S, 0, P ; A- est un contre-ion physiologiquement acceptable. Les groupements L et L' peuvent représenter un groupe de formule : dans laquelle : Z représente -O-, -S- ou-NH- ; et R5 représente un radical divalent alkylène ayant de 1 à 20 atomes de carbone, linéaire, ramifié et/ou cyclique, saturé ou insaturé, et pouvant comprendre un ou plusieurs hétéroatomes choisis parmi N, S, 0 et P. En ce qui concerne la signification de Y, on entend par groupement hydrophile, un groupement hydrosoluble polymérique ou non. Ce groupement comporte au moins une fonction à hydrogène labile, de préférence au moins deux fonctions à H labile. Ces fonctions à hydrogène labile peuvent être des fonctions alcool, amine primaire ou secondaire ou thiol. Ce composé peut être une molécule ou un polymère terminé aux extrémités des chaînes par l'une de ces fonctions à hydrogène labile. A titre d'exemple, on peut citer, lorsqu'il ne s'agit pas de polymères, l'éthylèneglycol, le diéthylèneglycol et le propylèneglycol. Lorsqu'il s'agit, conformément à un mode de réalisation préféré de l'invention, d'un polymère hydrophile, on peut citer à titre d'exemple les polyéthers, les polyesters sulfonés, les polyamides sulfonés, ou un mélange de ces polymères. A titre préférentiel, le composé hydrophile est un polyéther et notamment un poly- (oxyde d'éthylène) ou poly(oxyde de propylène). Les polymères amphiphiles associatifs cationiques selon l'invention sont généralement formés à partir de diisocyanates et de différents composés possédant des fonctions à hydrogène labile. Les fonctions à hydrogène labile peuvent être des fonctions alcool, amine primaire ou secondaire ou thiol donnant, après réaction avec les fonctions diisocyanate, respectivement des polyuréthannes, des polyurées et des polythiourées. Les polymères selon l'invention peuvent notamment être obtenus selon un procédé particulier, dans lequel on fait réagir un 'dérivé à amine quaternisée' avec un 'prépolymère diisocyanate'. Ce procédé permet notamment d'obtenir un taux élevé de quaternisation, en particulier parce que le rendement de la quaternisation est maîtrisé et est rendu indépendant de la masse du polymère. Le 'prépolymère diisocyanate' peut être obtenu par condensation d'un prépolymère à fonctions à H labile telles que définies ci-dessus avec un diisocyanate de formule : O=C=N-R5-N=C=O dans lequel R5 est tel que défini plus haut. L'obtention d'extrémités isocyanates est maîtrisée par le rapport OH/NCO Le rapport préféré est un excès de NCO. A titre d'exemple de diisocyanate, on peut citer le méthylènediphényldiisocyanate, le méthylènedicyclohexyl-diisocyanate, l'isophorone-diisocyanate, le toluène-diisocyanate, le naphtalène-diisocyanate, le butane-diisocyanate et l'hexane-diisocyanate. Le 'dérivé à amine quaternisée' est un composé comportant au moins un motif à fonction amine quaternisée, notamment au moins deux, voire plusieurs motifs à fonction amine. De préférence, ce composé comprend un seul motif à fonction amine. Ce composé comporte également au moins un atome d'hydrogène labile, par exemple deux H labiles, voire plus, porté (s) par exemple par une fonction hydroxyle, amine primaire, amine secondaire ou thiol. On peut également utiliser un mélange de composés monofonctionnels, difonctionnels et/ou multifonctionnels (1, 2 ou plusieurs H labiles); toutefois le pourcentage de composés multifonctionnels est de préférence faible dans le mélange. Préférentiellement le composé est monofonctionnel (un seul H labile). On peut notamment citer comme 'dérivé à amine quaternisée', le produit de la réaction entre i) un composé choisi parmi la N-méthyléthanolamine, la Nméthyldiéthanolamine, la N,N-diméthyléthanolamine, la N,N-diéthyléthanolamine, la N-tert-butyldiéthanolamine et la N-sulfoéthyldiéthanolamine, et ii) un composé choisiparmi les halogéno-alkyles en C10-30, notamment C12-18, et notamment le bromooctadécane, le chlorooctadécane, le chlorododécyle et le bromododécyle. Le polymère amphiphile associatif cationique de formule (1) selon la présente invention est soluble ou dispersible dans l'eau et augmente de manière spectaculaire la viscosité de la solution aqueuse dans laquelle il est dissous ou dispersé. En particulier, le polymère selon l'invention est tel qu'il présente une viscosité #0 à 27 C, comprise entre 5 et 100 Pa. s, de préférence entre 5 et 70 Pa. s, et préférentiellement entre 5 et 60 Pa. s, en solution aqueuse à 7% en poids, ladite solution étant préparée de la manière décrite à l'exemple 3 ci-après. Etant donné ses bonnes propriétés épaississantes et son excellente affinité pour les matières kératiniques, ce type de polymère amphiphile associatif catio- nique selon l'invention est particulièrement adapté pour la préparation de com- positions destinées à un usage cosmétique ou pharmaceutique. De préférence, le polymère est présent dans les compositions notamment cos- métiques en une quantité comprise entre 0,01-40% en poids de matière sèche, de préférence 0,05-35% en poids, préférentiellement 0,05-30% en poids par rapport au poids de la composition finale. Les compositions notamment cosmétiques comprenant le polymère selon l'invention peuvent comprendre, dans un milieu cosmétiquement acceptable, les ingrédients usuellement employés dans ce type de composition Elles peuvent notamment comprendre de l'eau ou un mélange d'eau et d'un solvant tel qu'un alcool en C1-C8, tel que l'éthanol, l'isopropanol, le tert-butanol, le n-butanol; un polyol tel que la glycérine ; un glycol comme le butylène glycol, l'isoprène glycol, le propylène glycol, les polyéthylène glycols tels que le PEG- 8 ; les éthers de polyol. Les compositions selon l'invention peuvent également contenir un ou plusieurs additifs tels que des polymères, fixants ou non, anioniques, amphotères, zwitte- roniques, non ioniques ou cationiques ; tensioactifs ; agents nacrants; des opacifiants; des solvants organiques ; des parfums ; épaississants ; gélifiants ; deshuiles et/ou des cires d'origine minérale, végétale, animale ou synthétique ; des esters d'acides gras ; colorants, des silicones volatiles ou non, organomodifiées ou non, cycliques ou acycliques, ramifiées ou non ; particules minérales ou organiques ; pigments et des charges ; conservateurs ; des actifs cosmétiques ; desfiltres solaires ; des agents de stabilisation du pH. Bien entendu l'homme du métier veillera à choisir ce ou ces éventuels compo- sés complémentaires, et/ou leur quantité, de manière telle que les propriétés avantageuses de la composition selon l'invention ne soient pas, ou substantiel- lement pas, altérées par l'adjonction envisagée. Les compositions selon l'invention peuvent être utilisées pour le traitement et le soin de la peau du visage et/ou du corps, des muqueuses (lèvres), du cuir che- velu et/ou des cheveux. Elles trouvent donc une application particulière comme composition de soin du corps ou du visage ; de nettoyage du corps ou du visage telle que gel-douche, gel de bain, démaquillant ; de maquillage du corps ou du visage telle que fond de teint, rouge à lèvres, soin pour lèvres, vernis à on- gles, soin des ongles, mascara, eye-liner; composition parfumante ; compositioncapillaire telle que composition de coloration des cheveux, composition de déformation permanente des cheveux ; de protection solaire ; compo-sition de nettoyage ou de soin des cheveux telle que shampooing, après- shampooing à rincer ou non, composition à rincer à appliquer avant ou après une coloration, une décoloration, une permanente ou un défrisage ou encore entre les deux étapes d'une permanente ou d'un défrisage ; compositioncapil- laire pour le maintien de la coiffure telle qu'une laque, un gel, une mousse ou un spray de coiffage L'invention est illustrée plus en détail dans les exemples suivants. Détermination du taux de auaternisation ou taux de motifs amine quater- nisée) On détermine la teneur en ions halogénure (bromure ou chlorure) du composé à tester de la manière suivante. Selon la teneur présumée en halogénures, on prélève la quantité suivante de composé à tester : % présumé d'ions halogénure Prise d'essai (g) 50 0,1 10 0,5 6 1,5 1 4 0, 05 10 On dissout la prise d'essai dans 70 ml d'eau déminéralisée, on ajoute 5 ml de HN03 (6N), on agite et on titre potentiométriquement avec une solution de nitrate d'argent (0,1N) sous agitation. De manière analogue, on effectue un essai à blanc, en omettant la prise d'essai et en complétant avec de l'eau distillée pour obtenir le même volume que celui de la solution d'essai. L'appareillage employé est le suivant : - mémotitrateur Mettler DL 55 - électrode combinée adaptée au dosage (Mettler DM 141) La teneur en halogénure (en meq/g) est donnée par la formule suivante : (Vi-Vo)xTxK m dans laquelle : - Vo : volume versé pour l'essai à blanc (ml) - Vi : volume versé pour le dosage (ml) - T : titre de la solution de nitrate d'argent (0,1 N) - k : facteur de titre de la solution de nitrate d'argent - m : masse de la prise d'essai (g) Le taux de quaternisation est égal au rapport entre la teneur mesurée et la teneur théorique pour 100% de quaternisation. Exemple 1 : polymère selon l'invention Le schéma réactionnel est le suivant : Dans un premier temps, on prépare le bromure de N-stéaryl-N,N- diméthyléthanolammonium par quaternisation de 1 mole de diméthylaminoé- thanol avec 1 mole de bromooctadécane, en solution à 50% dans la méthylé- thylcétone, au reflux pendant 2 heures. Le produit obtenu est dilué par l'acétone à 20-25 C, filtré, rincé à l'acétone et séché à l'étuve sous vide. On obtient un produit sous forme de cristaux blancs nacrés, quaternisé à 95% (2,30 meq/g; théorie= 2,43 meq/g). On solubilise 1280 g (0,128 mole) de poly(oxyde d'éthylène) anhydre (Mn 10 000) dans 840 ml de méthyléthylcétone, sous azote. On chauffe au reflux puis on ajoute 60,4 g (0,23 mole) de méthylènedicyclohexyldiisocyanate goutte à goutte et on rince avec 30 ml de méthyléthylcétone. Le milieu réactionnel est chauffé au reflux pendant 8 heures. On ajoute alors 38 g (0,114 mole) de bromure de N-stéaryl-N,N-diméthyl- éthanolammonium, puis 800 ml de méthyléthylcétone; la concentration du mi- lieu est alors de 52%. On maintient le chauffage à reflux pendant 9 heures. On ajoute ensuite 2300 ml de méthyléthylcétone, puis on précipite le produit en deux fois, à 70 C, dans 8 litres d'heptane refroidi. Le produit est rincé avec 4 litres d'heptane, filtré sur fritté puis séché sous vide à 40 C pendant 24 heures. On obtient 1356 g de poudre blanche (rendement 98%). Le taux de quaternisation est de 91% (0,06 meq/g ; théorie=0,066meq/g). Exemple 2 : Polymère comparatif Réactifs : polyoxyde d'éthylène (PEG) (Mn 10 000) 0,010 mole méthylènedicyclohexyldiisocyanate : 0,018 mole N,N-diméthyléthanolamine : 0,020 mole bromure de stéaryle : 0,024 mole octanoate d'étain (catalyseur) : 0,2 % On solubilise 0,010 mole (100 g) de poly(oxyde d'éthylène) ayant une masse moyenne en nombre de 10 000 dans 105 g de THF contenant 0,2% d'octa- noate d'étain (catalyseur), puis on ajoute goutte à goutte 0,018 mole (4,71 g) de méthylènedicyclohexyldiisocyanate. On chauffe le milieu réactionnel pendant 15 heures à reflux du THF en ajoutant après 6 heures 100 ml de THF. Pendant la réaction, on observe une disparition partielle de la bande NCO de l'isocyanate en FTIR et l'apparition des bandes CO et NH des liaisons amide formées. Le milieu est très visqueux et transparent. On ajoute ensuite 0,020 moles (1,78 g) de N,N-diméthyléthanolamine et on laisse la réaction se poursuivre pendant 4 heures au reflux du THF jusqu'à dis- parition complète de la bande NCO et de la bande OH de l'alcool. Pour la quaternisation, on ajoute au mélange réactionnel 0,024 mole (8 g) de bromure de stéaryle, c'est-à-dire un excès de 20% en moles par rapport à la N,N-diméthyléthanolamine, puis 100 g de THF pour fluidifier le milieu réactionnel très visqueux. On poursuit le chauffage au reflux du THF pendant 36 heures supplémentaires. On précipite le polymère obtenu dans de l'éther de pétrole, on filtre et on sèche sous vide à 40 C pendant 24 heures. On obtient ainsi une poudre blanche friable. On mesure par chromatographie par perméation de gel en milieu aqueux (étalonnage avec polystyrène) une masse moyenne en nombre de 70 000 et une masse moyenne en poids de 115 000, ce qui correspond à un indice de polydispersité de 1,65. Le taux de quaternisation est de 30% (0,02 meq/g ; théorie=0,066 meq/g). Exemple 3 : mesures de viscosité On prépare une solution aqueuse contenant 7% en poids de polymère dans de l'eau déionisée, à température ambiante sous agitation magnétique d'une durée minimale de 12 heures. On laisse la solution au repos à 27 C pendant au minimum 12 heures avant caractérisation rhéologique. Les mesures de viscosité sont réalisées en utilisant un rhéomètre à contraintes imposées Haake RS150 équipé d'une géométrie cône - plan de diamètre 35 mm et d'angle 2 à une température de 27 C. L'échantillon est soumis à une rampe ascendante de contraintes de cisaillement réparties de façon logarithmique entre 0,1et 1000 Pa. La durée de la rampe est de 2 minutes et 30 secondes. Les valeurs de viscosités sont déterminées dans la première région newtonienne du rhéogramme, région dans laquelle la viscosité rio (il() =#/ Vc), parfois aussi appelée viscosité au repos, est constante et indépendante de la contrainte appliquée (#) ou de la vitesse de cisaillement mesurée (Vc). On obtient les résultats suivants : - polymère de l'exemple 1 (invention) : #0= 17,0 0,1 Pa.s - polymère de l'exemple 2 (comparatif) : #0 = 0,6 0,1 Pa.s REVENDICATIONS 1. Polymère de formule générale (I) suivante : R-X- [L-(Y)m]r-L'-X'-R' (I) dans laquelle : - R et R', identiques ou différents, représentent un groupement hydrophobe ou un atome d'hydrogène, - X et X', identiques ou différents, représentent un groupement comportant une fonction amine tertiaire ou quaternaire, portant ou non un groupement hydrophobe, - L et L', identiques ou différents, représentent un groupement dérivé d'un diisocyanate , - Y représente un groupement hydrophile ; - r est un nombre entier compris entre 1 et 100, de préférence entre 1 et 50 et en particulier entre 1 et 25, - m est un nombre compris entre 1 et 1000, le polymère contenant au moins une fonction amine protonée ou quaternisée et au moins un groupement hydrophobe, étant entendu que le taux de motif amine quaternisée est d'au moins 85%. 2. Polymère selon la revendication 1, dans lequel le taux de motif amine quaternisée est compris entre 87 et 100%, et préférentiellement compris entre 88 et 99%. 3. Polymère selon l'une des revendications précédentes, dans lequel : - R et R' représentent tous les deux indépendamment un groupement hydrophobe, et - X et X' représentent tous les deux indépendamment un groupement comportant une amine quaternaire. 4. Polymère selon l'une des revendications précédentes, ayant une masse moléculaire moyenne en nombre comprise entre 10 000 et 60 000, en particulier entre 15 000 et 55 000 et idéalement entre 20 000 et 50 000. 5. Polymère selon l'une des revendications précédentes, dans lequel le groupement hydrophobe est un radical ou un polymère à chaîne hydrocarbonée, saturée ou non, linéaire ou ramifiée, pouvant contenir un ou plusieurs hétéroatomes tels que P, 0, N, S, ou un radical à chaîne perfluorée ou siliconée. 6. Polymère selon la revendication 5, dans lequel le groupement hydrophobe est un radical hydrocarboné et comporte au moins 10 atomes de carbone, de préférence de 10 à 30 atomes de carbone, en particulier de 12 à 30 atomes de carbone et plus préférentiellement de 18 à 30 atomes de carbone. 7. Polymère selon l'une des revendications précédentes, dans lequel .les groupements X et/ou X' représentent l'une des formules suivantes : dans lesquelles : R2 représente un radical alkylène ayant de 1 à 20 atomes de carbone, linéaire ou ramifié, comportant ou non un cycle saturé ou insaturé, ou un radical arylène, un ou plusieurs des atomes de carbone pouvant être remplacé par un hétéroatome choisi parmi N, S, 0, P ; Ri, R3 et R4, identiques ou différents, désignent un radical alkyle ou alcényle en C1-C30, linéaire ou ramifié, un radical aryle, l'un au moins des atomes de carbone pouvant être remplacé par un hétéroatome choisi parmi N, S, 0, P ; A' est un contre-ion physiologiquement acceptable. 8. Polymère selon l'une des revendications précédentes, dans lequel les groupements L et L' représentent un groupe de formule : -Z-C-NH-R5-NH-C-Z- Il II 0 dans laquelle : Z représente -O-, -S- ou-NH- ; et R5 représente un radical divalent alkylène ayant de 1 à 20 atomes de carbone, linéaire, ramifié et/ou cyclique, saturé ou insaturé, et pouvant comprendre un ou plusieurs hétéroatomes choisis parmi N, S, 0 et P. 9. Polymère selon l'une des revendications précédentes, dans lequel Y est choisi parmi l'éthylèneglycol, le diéthylèneglycol et le propylèneglycol ; les poly- éthers, les polyesters sulfonés, les polyamides sulfonés, ou un mélange de ces polymères. 10. Polymère selon l'une des revendications précédentes, dans lequel Y est un poly(oxyde d'éthylène) ou un poly(oxyde de propylène). 11. Polymère selon l'une des revendications précédentes, tel qu'il présente une viscosité #0 à 27 C, comprise entre 5 et 100 Pa. s, de préférence entre 5 et 70 Pa. s, et préférentiellement entre 5 et 60 Pa. s, en solution aqueuse à 7% en poids. 12. Procédé de préparation des polymères selon l'une des revendications 1 à 11, dans lequel on fait réagir un 'dérivé à amine quaternisée' avec un 'prépolymère diisocyanate'. 13. Utilisation d'au moins un polymère tel que défini selon l'une des revendications 1 à 11, comme agent épaississant. 14. Composition comprenant le polymère tel que défini selon l'une des revendications 1 à 11. 15. Composition selon la revendication 14, comprenant, dans un milieu cosmétiquement acceptable, le polymère en une quantité comprise entre 0,01 -40% en poids de matière sèche, de préférence 0,05-35% en poids, préférentiellement 0,05-30% en poids par rapport au poids de la composition finale. 16. Composition selon l'une des revendications 14 à 15, se présentant sous la forme d'une composition de soin du corps ou du visage ; de net- toyage du corps ou du visage telle que gel-douche, gel de bain, démaquillant; composition de maquillage du corps ou du visage telle que fond de teint, rouge à lèvres, soin pour lèvres, vernis à ongles, soin des ongles, mascara, eye-liner; composition parfumante ; compositioncapillaire telle que composition de colora- tion des cheveux, composition de déformation permanente des cheveux ; com-position de protection solaire; composition de nettoyage ou de soin des che- veux telle que shampooing, après-shampooing à rincer ou non, composition à rincer à appliquer avant ou après une coloration, une décoloration, une perma- nente ou un défrisage ou encore entre les deux étapes d'une permanente ou d'un défrisage ; compositioncapillaire pour le maintien de la coiffure telle qu'une laque, un gel, une mousse ou un spray de coiffage